실시 예 및 비교 예의 유리판 용 합지 의 표면 에 있 어서 의 탤크 의 존재 비율 을 결정 한 결과 , 실시 예 1 의 한쪽 면 이 7 개 / 100 ㎡ 이 며 , 다른 한쪽 면 이 11 개 / 100 ㎡ 이 었 다 . 비 교예 1 은 표면 이 7 개 / 100 ㎡, 나머지 한쪽 면 이 17 개 / 100 ㎡ 이 었 다 . 비 교예 2 는 한쪽 면 이 87 개 / 100 ㎡, 나머지 한쪽 면 이 153 개 / 100 ㎡ 이 었 다 . 또한 , 실시 예 및 비 교예 에서 얻 은 유리판 용 합지 의 유리판 에 대한 전사 를 수송 테스트 로 확인 한 결과 , 실시 예 1 의 합지 를 사용 한 유리판 을 사용 한 액정 패널 의 어레이 형성 시 에 는 , 컬러 필름 의 단선 이 확인 되 지 않 았 다 . 한편 , 비 교예 1 및 비 교예 2 의 유리판 용 합지 를 사용 한 유리판 을 사용 한 액정 패널 의 어레이 형성 시 에 는 컬러 필름 의 단선 이 확인 되 었 다 .